(57)【要約】【課題】化粧板を金属製躯体に接合するにあたり、施工する際の微妙なズレを修正しながら行い、また、化粧層の柄、色に飽きた場合や、取り替えを必要とするときは容易に交換することができるものとする。【解決手段】下から順に、樹脂含浸コア紙（２）に強磁性粉末を樹脂中に分散した磁性樹脂を塗布した磁性コア紙（７）、金属シート（５）、樹脂含浸コア紙（２）、樹脂含浸化粧紙（１）を積層し、熱圧成形後に着磁処理する。該強磁性粉末として、フェライト粉末、希土類粉末を用いる。また、磁性コア紙（７）の代わりに、クラフト紙に、強磁性粉末を樹脂中に分散した磁性樹脂を含浸した磁性樹脂含浸コア紙（７´）を用いる。金属シート（５）としては透磁率が５以上のものが特に好ましい。【選択図】  図１
2004148751.tif 000002
【特許請求の範囲】
【請求項１】
下から順に、樹脂含浸コア紙（２）に強磁性粉末を樹脂中に分散した磁性樹脂を塗布した磁性コア紙（７）或いはコア紙に強磁性粉末を樹脂中に分散した磁性樹脂を含浸した磁性樹脂含浸コア紙（７´）、金属シート（５）、樹脂含浸コア紙（２）、樹脂含浸化粧紙（１）を積層し、熱圧成形後に着磁処理してなることを特徴とする磁性化粧板（１０）。
【請求項２】
該強磁性粉末がフェライト粉末或いは希土類粉末であることを特徴とする請求項１記載の磁性化粧板（１０）。
【請求項３】
下から、樹脂含浸コア紙（２）に強磁性粉末を樹脂中に分散した磁性樹脂を塗布した磁性コア紙（７）或いはコア紙に強磁性粉末を樹脂中に分散した磁性樹脂を含浸した磁性樹脂含浸コア紙（７´）、金属シート（５）、樹脂含浸コア紙（２）、樹脂含浸化粧紙（１）を順次積層し、熱圧成形後に着磁処理することを特徴とする磁性化粧板（１０）の製造方法。
【請求項４】
該強磁性粉末がフェライト粉末或いは希土類粉末であることを特徴とする請求項３記載の磁性化粧板（１０）の製造方法。
【発明の詳細な説明】
【０００１】
【産業上の利用分野】
本発明は磁性化粧板及びその製造方法に関する。
【０００２】
【従来の技術】
【特許文献１】特開平９−１７４３号公報
これまで壁面、テーブルなどの表面に接着する熱硬化性樹脂化粧板として、例えばメラミン樹脂化粧板が知られている。この化粧板の大部分は合板やパーティクルボードなどの木質系の躯体や基材に接着されており金属面への接着はスチールデスクなど極特異な例を除きほとんどなかった。
【０００３】
【発明が解決しようとする課題】
これは金属製の柱や金属製の壁面への施工は、金属製躯体は木質系のものに比べ多孔質でないため接着剤が浸みこまず接着剤が固化するまで時間がかかり、化粧板のズレが起こるため、微妙なズレを修正しながら位置合わせを必要とする施工方法はかなりの熟練度を要し、施工費用がかさむためであった。
【０００４】
かような問題を解消する方法としてマジックテープ（登録商標）を用いる方法があるが、雄雌のテープの接合が強すぎて微妙なズレを修正しながら位置合わせすることができないため脱着を繰り返して施工しなければならず、施工面積が大きくなればなるほど難しくなり、以外と簡単に思える方法であるにもかかわらず、かえって熟練度を要するものとなっていた。
またマジックテープ（登録商標）は厚みが５〜８ｍｍもあり接着剤と併用する場合には、空隙部分にマジックテープ（登録商標）の厚みの分だけ下地に接着剤を塗布しなければならず、接着剤の使用量が膨大なものになっていた。
【０００５】
本発明はかかる状況に鑑み検討されたもので、化粧板を金属製躯体に接合する際、微妙なズレを修正しながら位置合わせができ、素人でも施工できる化粧板を提供するものであり、裏面が磁性化された化粧板を得ることを目的とする。
【０００６】
ここで、本発明に近い従来技術として特開平９−１７４３号公報があり、基体の表面に化粧層を設け、基体の裏面に鉄粉層を設けて、化粧層に磁石が吸着可能になるようにして、メモ、貼り紙などを保持できる化粧板が開示されている。
しかしながら、本発明のように、化粧板そのものの裏面を着磁したものではない。
【０００７】
【課題を解決するための手段】
すなわち、請求項１記載の発明は、下から順に、樹脂含浸コア紙（２）に強磁性粉末を樹脂中に分散した磁性樹脂を塗布した磁性コア紙（７）或いはコア紙に強磁性粉末を樹脂中に分散した磁性樹脂を含浸した磁性樹脂含浸コア紙（７´）、金属シート（５）、樹脂含浸コア紙（２）、樹脂含浸化粧紙（１）を積層し、熱圧成形後に着磁処理してなることを特徴とする磁性化粧板（１０）である。
また、請求項２記載の発明は、該強磁性粉末がフェライト粉末或いは希土類粉末であることを特徴とする請求項１記載の磁性化粧板（１０）である。
更に、請求項３記載の発明は、下から、樹脂含浸コア紙（２）に強磁性粉末を樹脂中に分散した磁性樹脂を塗布した磁性コア紙（７）或いはコア紙に強磁性粉末を樹脂中に分散した磁性樹脂を含浸した磁性樹脂含浸コア紙（７´）、金属シート（５）、樹脂含浸コア紙（２）、樹脂含浸化粧紙（１）を順次積層し、熱圧成形後に着磁処理することを特徴とする磁性化粧板（１０）の製造である。
更にまた、請求項４記載の発明は、該強磁性粉末がフェライト粉末或いは希土類粉末であることを特徴とする請求項３記載の磁性化粧板（１０）の製造方法である。
【０００８】
以下、本発明を図面に基づいて詳細に説明する。
図１は本発明の磁性化粧板（１０）の分解構成断面図である。下から順に、樹脂含浸コア紙に磁性樹脂を塗布した磁性コア（７）、両面にプライマー（６）を塗布した金属シート（５）、熱硬化性樹脂含浸コア紙（２）、樹脂含浸化粧紙（１）より構成されている。尚、図示はしないが、化粧紙の色、柄を保護し耐摩耗性を向上させる目的で、樹脂含浸化粧紙（１）の上に樹脂含浸表面紙を積層してもよい。
図２は、樹脂含浸コア紙に磁性樹脂を塗布した磁性コア（７）に代えて、コア紙に強磁性粉末を樹脂中に分散した磁性樹脂を含浸した磁性樹脂含浸コア紙（７´）を用いた磁性化粧板（１０´）の分解構成断面図である。
【０００９】
磁性コア紙（７）は、化粧板用のクラフト紙、不織布などのコア紙に熱硬化性樹脂を主成分とする樹脂液を含浸した樹脂含浸コア紙（２）に、熱硬化性樹脂を主成分とする樹脂液に強磁性粉末を配合したものを、リバースコート、グラビアコート、バーコート、カーテンフローコート、ナイフコートなどのコーティング方法により塗布したものである。
また、磁性樹脂含浸コア紙（７´）は、化粧板用のクラフト紙、不織布などのコア紙に熱硬化性樹脂を主成分とする樹脂液に強磁性粉末を配合した磁性樹脂を公知の手段により、含浸し、乾燥したものである。
【００１０】
使用される熱硬化性樹脂としては、化粧板用に供される熱硬化性樹脂、例えば、アミノーホルムアルデヒド樹脂、フェノール樹脂、不飽和ポリエステル樹脂、ジアリルフタレート樹脂などが挙げられる。中でも、耐熱性、強度などの諸物性に優れるアミノーホルムアルデヒド樹脂或いはフェノール樹脂を選択するのが好ましく、アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、エチルアルコールなどの低級アルコ−ルによるエ−テル化、パラトルエンスルホンアミドなどの可塑化を促す反応性変性剤で変性されたものが適用できる。
【００１１】
フェノール樹脂は、フェノール類とアルデヒド類とをフェノール性水酸基１モルに対してアルデヒド類を１〜１．３モルの割合で塩基性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
更に、必要に応じてパラスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられる。
【００１２】
不飽和ポリエステル樹脂は、不飽和二塩基酸及び／又はその酸無水物などと、必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させた不飽和ポリエステルに、モノマー、重合開始剤などを配合したものが挙げられる。
不飽和二塩基酸及びその酸無水物としては、マレイン酸、フマル酸、イタコン酸、無水マレイン酸などが挙げられ、必要に応じて用いられるその他の飽和酸及び／又はその酸無水物としては、無水フタル酸、フタル酸、イソフタル酸、テレフタル酸、テトラヒドロ無水フタル酸、ヘキサヒドロ無水フタル酸、ヘキサヒドロフタル酸、テトラヒドロ無水フタル酸、テトラヒドロフタル酸、アジピン酸、セバチン酸などの飽和二塩基酸などが挙げられる。
多価アルコールとしては、エチレングリコール、ジエチレングリコール、プロピレングリコール、ジプロピレングリコール、１，３―ブタンジオール、１，４―ブタンジオール、２，３―ブタンジオール、１，５―ペンタジオール、１，６―ヘキサンジオール、トリエチレングリコール、ネオペンチルグリコールなどの二価アルコール、グリセリン、トリメチロールプロパンなどの三価アルコール、ペンタエリスリトールなどの四価アルコールなどが挙げられる。
【００１３】
本発明で用いる強磁性粉末とは、磁性体中に磁気モーメントを有する磁性原子の原子磁気モーメント配列から、磁性体内部で磁化をひとりでに作り上げる性質を示すものをいい、具体的には、フェライト粉末、希土類粉末、アルニコ粉末などが挙げられるが、磁性化粧板（１０、１０´）の面積が大きくなればなるほど、また、厚みが厚くなればなるほど重くなるため高磁力が必要とされ、磁性層の膜厚を薄膜化した際に、十分な磁力による吸着力を得るため、アルニコ粉末に比べ磁束密度の大きいフェライト粉末や希土類粉末がとりわけ好ましい。これらの強磁性粉末はシラン系カップリング剤、チタネート系カップリング剤などで表面処理が施されてもよい。
【００１４】
アルニコ粉末は、アルミニウム、ニッケル、コバルト、鉄などを主成分とし、鋳造後、燃焼されたものを粉砕したものである。
【００１５】
フェライト粉末は、高純度の鉄酸化物粉末に、コバルト、マンガン、ニッケル、亜鉛、バリウム、ストロンチウムなどの二価の陽イオン金属の酸化物を微量添加して、混合、仮焼成したものを粉砕して、１μ程度のきわめて細かな微粒子にしたものである。
【００１６】
希土類粉末は、スカンジウム、イットリウム、ランタン、セリウム、プラセオジウム、ネオジウム、プロメチウム、サマリウム、ユーロビウム、ガドリウム、テレビウム、ジスプロジウム、ホルミウム、エルビウム、ツリウム、イッテルビウム、ルテチウムなどの希土類金属を磁性材料に混ぜ合わせたものである。とりわけ、サマリウム−コバルト系、サマリウム−鉄−窒素系、ネオジウム−鉄−ボロン系、セリウム−コバルト系、イットリウム−コバルト系などが好ましい。
【００１７】
強磁性粉末の大きさはりん片状の場合、厚みは１〜５０μｍ、幅は５０〜５００μｍ、また、球状の場合、平均粒径は０．１〜４０μｍが好ましく、この範囲であれば熱硬化性樹脂を主成分とする樹脂液に均一に分散でき、磁気特性も適切なものとなる。小さすぎると、磁気特性が低下しやすく、大きすぎると、強磁性粉末の配向性が悪くなる。粉末化は、ジェットミルやボールミルなどで行われる。
また、強磁性粉末の配合割合は樹脂１００重量部に対して２０〜７０重量部が好ましく、配合割合は多ければ多いほど磁気特性が向上するが上限を超えると接着力が劣りやすくなり、下限に満たないと磁束密度が少なすぎ磁気的性質が低下しやすくなる。
樹脂含浸コア紙（２）に塗布する強磁性粉末の量は１０００〜５０００ｇ／ｍ２とするのが好ましく、塗布量が下限に満たないと、着磁した後の磁力が弱く、上限を超えると、強磁性粉末の付着ムラが生じ、コストアップになる。
【００１８】
磁性コア紙（７）の上には、軟鉄、Ｔｉ、Ｆｅ、Ｎｉ、Ｃｏ、珪素鋼、パーマロイ（Ｎｉ３５〜８０％Ｎｉ−Ｆｅ合金）、フェライト系ステンレス（ＳＵＳ４３０）、マルテンサイト系ステンレス（ＳＵＳ４１０）などの金属のシートが配され、この金属シート（５）の両面にはプライマー（６）が塗布されている。特に、金属は、軟鉄、Ｆｅ、Ｎｉ、Ｃｏ、珪素鋼、パーマロイ、フェライト系ステンレス、マルテンサイト系ステンレスなどの高透磁率、具体的には透磁率が５以上の軟磁性体が磁力を製品の化粧表面方向の磁力を遮り、磁力を増幅させるという面から好適である。硬磁性体であると着磁され製品の化粧表面方向の磁力が透過しやすくなる。厚みは５０μ〜２ｍｍ程度であれば、磁力が確保でき、箔状のものや板状のものが利用でき、取り扱い性を考慮して適宜選択すればよい。
金属シート（５）は前処理が施されていてもよく、前処理としては、たとえば酸洗、薬剤脱脂、アルカリ脱脂などの清浄処理、サンドブラスト処理、バフ研磨処理、ワイヤーブラシ処理、バレル処理、スチールウール研磨処理などの機械的処理、電解エッチング処理などの活性化処理、クロメート系処理、リン酸塩系処理、リン酸亜鉛系処理などの化成処理が挙げらる。
【００１９】
プライマー（６）としては、シリコーン樹脂系のプライマー（６）、不飽和ポリエステル樹脂系のプライマー（６）、メラミン樹脂系のプライマー（６）、ウレタン樹脂系のプライマー（６）、エポキシ樹脂系のプライマー（６）などが挙げられ、コア紙に含浸される樹脂の種類、金属の種類により適宜選択すればよく、ナチュラルロールコート、リバースロールコート、カーテンフローコート、スプレーコート等の通常の方法で塗布することができ、塗膜厚は１〜１０μｍ、好ましくは２〜５μｍであることが好ましい。また、必要に応じて、ストロンチウムクロメートなどの防錆顔料、その他のクロム酸化合物を含ませてもよい。
【００２０】
樹脂含浸化粧紙（１）は、化粧板用の化粧紙にジアリルフタレート樹脂、アミノーホルムアルデヒド樹脂、不飽和ポリエステル樹脂などの熱硬化性樹脂を主成分をする樹脂液を含浸したものであり、必要に応じて用いる樹脂含浸表面紙は、化粧紙を保護するために用い、化粧板用の表面紙に同様の樹脂液を含浸したものが用いられる。アミノ−ホルムアルデヒド樹脂が好適で、中でも耐熱性に優れるメラミン−ホルムアルデヒド樹脂が好ましい。
【００２１】
これらの磁性化粧板（１０、１０´）を構成する材料を積層した後の熱圧成形は、平板プレス、連続プレスなど通常公知のプレス機で行えばよく、磁場配向方法としては、用いる磁性体粉末の有する磁化保磁力（ｉＨｃ）以上の磁力を有する永久磁石あるいは電磁石（ソレノイドコイル）を用いて行えばよく、配向処理後は着磁処理が施される。着磁処理は、例えば電磁石、着磁ヨーク、着磁コイルなど公知の方法が適用でき、着磁電源装置としては、着磁エネルギーをコンデンサーに充電し、そのエネルギーを瞬時に放電させるコンデンサー型着磁電源装置を用いればよい。
与える磁界の強さ（Ｈ）は、磁石の磁化保磁力（ｉＨｃ）の２〜３倍以上が必要で、磁界が低いと飽和着磁ができず、磁石の特性を有効に利用できない。飽和着磁に必要な磁界は、アルニコで２０００〜８０００（Ｏｅ）、フェライトで８０００〜１４０００（Ｏｅ）、希土類で１２０００〜３２０００（Ｏｅ）であればよい。
【００２２】
以下、本発明について実施例、比較例を挙げてより詳細に説明する。
【実施例】
実施例１
樹脂含浸化粧紙
坪量１００ｇ／ｍ２の無地柄の化粧紙に，メラミン−ホルムアルデヒド樹脂を主成分とする樹脂液を、式１に示す含浸率が１００％となるように含浸してメラミン樹脂含浸化粧紙を得た。
【式１】
2004148751.tif 000003
樹脂含浸コア紙
坪量１９８ｇ／ｍ２のクラフト紙にフェノール樹脂を主成分とする樹脂液を、式１に示す含浸率が５０％となるように含浸してフェノール樹脂含浸コア紙を得た。
磁性コア紙
りん片状で厚みが１０〜２５μｍ、幅が２００〜３５０μｍのネオジウム−鉄−ボロン系の強磁性粉末をフェノール樹脂を主成分とする樹脂液に分散し、フェノール樹脂含浸コア紙の片面にバーコート法により、強磁性粉末量が２０００ｇ／ｍ２となるように塗布して、磁性コア紙（７）を得た。
金属シート
厚み２００μ、透磁率８のフェライト系ステンレス（ＳＵＳ４３０）シートの両面にシリコーン系プライマー（６）（東レ・ダウコーニング（株）製  商品名
プライマー（６）Ｄ）を塗布量が１０ｇ／ｍ２となるように塗布した。
磁性化粧板の製造
下から順に、磁性コア紙（７）を１枚、強磁性粉末を塗布した面がＳＵＳシートに向き合うように積層し、次いで、フェノール樹脂含浸コア紙を４枚、メラミン樹脂含浸化粧紙を１枚積層した後、平板プレス機にて、温度１３０℃、圧力５０ｋｇ／ｍ２、時間８０分で熱圧成形した。しかる後、積層方向に磁場配向した後、ヨークを用いて、ピッチ間隔３ｍｍで、１０００Ｖ、１０００μＦの条件で着磁処理して実施例１の磁性化粧板（１０）を得た。
【００２３】
実施例２
実施例１において、りん片状で厚みが１０〜２５μｍ、幅が２００〜３５０μｍのネオジウム−鉄−ボロン系の強磁性粉末に代えて、平均粒径１．１０μｍのストロンチウムフェライトを用いた以外は同様に実施して実施例２の磁性化粧板を得た。
【００２４】
実施例３
実施例１において、磁性コア紙（７）に代えて、りん片状で厚みが１０〜２５μｍ、幅が２００〜３５０μｍのネオジウム−鉄−ボロン系の強磁性粉末をフェノール樹脂を主成分とする樹脂液に分散し、クラフト紙に式１で示される含浸率が６０％となるように含浸した磁性樹脂含浸コア紙（７´）を用いた以外は同様に実施して実施例３の磁性化粧板（１０´）を得た。
【００２５】
比較例１
実施例１において、りん片状で厚みが１０〜２５μｍ、幅が２００〜３５０μｍのネオジウム−鉄−ボロン系の強磁性粉末の塗布量が８００ｋｇ／ｍ２となるように塗布した以外は同様に実施して比較例１の化粧板を得た。
【００２６】
比較例２
実施例１において、りん片状で厚みが１０〜２５μｍ、幅が２００〜３５０μｍのネオジウム−鉄−ボロン系の強磁性粉末の塗布量が６０００ｇ／ｍ２となるように塗布した以外は同様に実施して比較例２の化粧板を得たが、強磁性粉末の付着ムラが生じた。
【００２７】
評価結果を表１に示す。
【表１】
2004148751.tif 000004
【００２８】
【発明の効果】
本発明によれば、化粧板を金属製躯体に接合するにあたり、裏面に磁性層を設けた化粧板を用いるので、施工する際微妙なズレを修正しながら行うことができ、熟練度を必要としない。
また、化粧層の柄、色に飽きた場合や、取り替えを必要とするときは容易に交換することができる。
更に、永久固定が必要な場合は接着剤、両面テープなどと併用してもよい。
加えて、磁性コア紙と樹脂含浸コア紙との間に金属シートを介しているので、化粧表面方向への磁力は遮られ、通常使用する範囲においては支障がない。
【図面の簡単な説明】
【図１】磁性化粧板１０の分解構成断面図。
【図２】磁性化粧板１０´の分解構成断面図。
【符号の説明】
１  樹脂含浸化粧紙
２  樹脂含浸コア紙
５  金属シート
６  プライマー
７  磁性コア紙
７´磁性樹脂含浸コア紙
８  強磁性粉末塗布面
１０  磁性化粧板
１０´磁性化粧板
【図１】
2004148751.tif 000005
【図２】
2004148751.tif 000006